(57)【要約】【課題】近年の高速化並びに小型化の要求に伴う、ニップ通過時間（デュエルタイム）の短縮に対応するような優れた熱供給能力を有するとともに、益々多様化する被記録材に対応した、紙繊維の凹凸への追従性が高くかつトナーの溶融ムラの低減が可能な定着部材を提供する。【解決手段】定着部材の該弾性層がシリコーンゴム、無機充填剤、および気相成長法炭素繊維を含有し、該弾性層中の無機充填剤の体積配合割合をＸ（％）、気相成長法炭素繊維の体積配合割合をＹ（％）としたとき、３Ｘ＋３０Ｙ≦１７０、２５≦Ｘ≦５０、０．５≦Ｙ≦３．１の関係を満たし、且つ気相成長法炭素繊維の繊維長と繊維径の比であるアスペクト比を、５０以上とする。これにより、弾性層の熱浸透率と柔軟性を良好に制御可能となるため、高い熱供給能力と被記録材の凹凸追従性を有する電子写真用定着部材が提供できる。【選択図】図２
2014142611.tif 000002
【特許請求の範囲】
【請求項１】
基材、弾性層および離型層を有する電子写真用の定着部材であって、
該弾性層が、シリコーンゴム、無機充填剤、および気相成長法炭素繊維を含有し、
該弾性層中の該無機充填剤の体積配合割合をＸ（％）、該気相成長法炭素繊維の体積配合割合をＹ（％）としたとき、下記式（１）、式（２）および式（３）を満たし、且つ、
該気相成長法炭素繊維は、繊維長と繊維径の比であるアスペクト比が、５０以上であることを特徴とする定着部材：
３Ｘ＋３０Ｙ≦１７０      ・・・（１）
２５≦Ｘ≦５０            ・・・（２）
０．５≦Ｙ≦３．１        ・・・（３）。
【請求項２】
前記気相成長法炭素繊維のアスペクト比が５０以上、１００以下である請求項１に記載の定着部材。
【請求項３】
前記気相成長法炭素繊維の平均繊維径が、８０〜２００ｎｍである請求項１または２に記載の定着部材。
【請求項４】
前記気相成長法炭素繊維の平均繊維長が、５〜１５μｍである請求項１〜３のいずれか一項に記載の定着部材。
【請求項５】
前記無機充填剤の体積熱容量が３．０［ＭＪ／ｍ３・Ｋ］以上である請求項１〜４のいずれか一項に記載の定着部材。
【請求項６】
前記無機充填剤が、アルミナ、酸化マグネシウム、酸化亜鉛、鉄、銅およびニッケルから選ばれる少なくとも１つである請求項１〜５のいずれか一項に記載の定着部材。
【請求項７】
前記無機充填剤の平均粒径が、１〜５０μｍである請求項１〜６のいずれか一項に記載の定着部材。
【請求項８】
前記無機充填剤の投影像における最小長さに対する最大長さの比の平均値が、１〜２である請求項１〜７のいずれか一項に記載の定着部材。
【請求項９】
エンドレスベルト形状を有し、かつ、前記弾性層の厚さが、１００μｍ以上５００μｍ以下である請求項１〜８のいずれか一項に記載の定着部材。
【請求項１０】
ローラ形状を有し、かつ、前記弾性層の厚さが、３００μｍ以上１０ｍｍ以下である請求項１〜８のいずれか一項に記載の定着部材。
【請求項１１】
請求項１〜１０のいずれか一項に記載の定着部材と、該定着部材の加熱手段とを具備していることを特徴とする定着装置。
【請求項１２】
請求項１１に記載の定着装置を具備していることを特徴とする電子写真画像形成装置。
【発明の詳細な説明】
【技術分野】
【０００１】
本発明は、電子写真用の定着部材に関する。また、それを用いた定着装置及び電子写真画像形成装置に関する。
【背景技術】
【０００２】
一般に、レーザープリンターや複写機等の電子写真方式に用いられる加熱定着装置では、一対の加熱されたローラとローラ、フィルムとローラ、ベルトとローラ、ベルトとベルト、といった回転体が圧接されている。
そして、未定着のトナーによる画像を保持した被記録材が、この回転体間に形成された圧接部位（定着ニップ）に導入されて加熱され、該トナーを溶融し、紙等の被記録材に当該画像を定着させる。
被記録材上に保持された未定着トナー像が接する回転体は定着部材と称し、その形態に応じて定着ローラ、定着フィルム、定着ベルトと呼ばれる。
【０００３】
これら定着部材としては、以下のような構成のものが知られている。
金属または耐熱性樹脂等で形成された基材上に、耐熱性を有するシリコーンゴム弾性層、及びシリコーンゴム接着剤を介してフッ素樹脂からなる離型層を被覆した構成。
シリコーンゴム弾性層上にフッ素樹脂の塗料の塗膜を形成し、該塗膜をフッ素樹脂の融点以上の温度で焼成することで離型層を形成した構成。
上記した構成を有する定着部材は、シリコーンゴム弾性層の優れた弾性変形を利用して、定着ニップにおいてトナー像を過度に押しつぶすことなく、包み込んで溶融させることができる。そのため、特に多色構成のカラー画像の定着において、像ズレ、にじみを防ぎ、混色性を良くするという効果がある。また、被記録材である紙の繊維の凹凸に追従し、トナーの溶融ムラが発生するのを防止するといった効果がある。
更に、定着部材の機能としては、定着ニップ部位において瞬間的に、被記録材に対しトナーを溶融するだけの十分な熱量を供給することが求められている。
【０００４】
かかる課題に対し、特許文献１では、定着部材の一部に高熱容量物質を混入することで定着部材の熱容量を大きく確保し、被記録材に対する熱供給量を増大させる構成が知られている。これにより、定着部材により多くの熱量を蓄積することが出来る為、省電力化および高速化に有効であるとされている。
【０００５】
また、特許文献２では、弾性層中に充填剤とカーボンナノチューブを含有させることで、弾性層の熱伝導性を改善した定着ベルトの提案がなされている。ここでは弾性層中の充填剤の配合量と、カーボンナノチューブの配合量を制御することで、熱伝導率と弾力性の向上が可能とされている。
【先行技術文献】
【特許文献】
【０００６】
【特許文献１】特開２００４−４５８５１号公報
【特許文献２】特開２０１０−９２００８号公報
【非特許文献】
【０００７】
【非特許文献１】伝熱工学資料  改訂第４版  日本機械学会編  ３０頁
【発明の概要】
【発明が解決しようとする課題】
【０００８】
ところで、上述したように定着プロセスは未定着トナーが接する定着部材とそれに対向して当接する加圧部材との間に形成された定着ニップ部位において、被記録材及びトナーに対して熱エネルギーが供給される。これによりトナーの溶融を招来し、定着ニップ通過後に冷却固化することで被記録材上にトナーが固着し定着画像が形成される。近年の加熱定着装置における高速化並びに小型化の要求に伴い、定着ニップ通過時間（デュエルタイム）が短縮されるため、被記録材及びトナーに対して、より短い時間での熱供給を行う必要がある。
【０００９】
本発明者等は、定着部材から被記録材への熱供給に関して考察をすすめ、高温物質から低温物質に対する熱供給能力には熱浸透率の概念の導入が有効であると考えた。即ち、熱浸透率とは、ある物質が温度の異なる物体に接触したときに熱を与え、或いは熱を奪い取る能力の指標として用いられている。この熱浸透率ｂは、下記式（１’）で示される。
ｂ＝（λ・Ｃｐ・ρ）０．５    ・・・（１’）
ここで、λは熱伝導率を、Ｃｐは定圧比熱を、ρは密度を表している。また、Ｃｐ・ρは単位体積あたりの比熱（＝体積熱容量）を表す。熱浸透率は大きいほど熱供給能力が高く、小さいほど熱供給能力が低いことを示している。定着部材においては、被記録材及びトナーに対し、より短いデュエルタイムで熱エネルギーを与えるために、熱供給能力向上の観点から、熱浸透率を高く設計する必要がある。そのため、熱伝導率と体積熱容量の双方を、互いを犠牲にすることなく共に向上させる必要がある。
【００１０】
一方、ユーザーの使用環境の多様化に伴い、被記録材として用いられる紙についても多様な仕様のものが使用され、定着部材の熱供給能力もそれら多様な仕様のものに対応する必要性が生じている。中でも古紙配合率の高い再生紙のような、より大きな凹凸を有する紙を用いた場合には、表面の凹凸が大きいため、熱供給の観点からも不利に働くと考えられる。
【００１１】
二物質間の接触伝熱を考える場合、伝熱に影響を与える因子としては、接触面の表面粗さ、押しつけ圧力、接触物質の硬さなどが大きく作用することが知られている（非特許文献１）。しかしながら、定着装置の押しつけ圧力を強く設計すると、定着装置を回転させるために必要なトルクが上昇してしまい、結果的に装置の大型化につながる。また、凸部に形成されたトナー像が、過度に押し潰されることにより、像の滲みやドット再現性の低下を招来する。よって、接触物質、即ち定着部材の柔軟化が必要となる。
【００１２】
特に紙の凹部に存在するトナーに対して十分に溶融させ、混色せしめるためには、紙が定着ニップ部位を通過する際に、定着部材表面が紙の凹凸に対して追従する必要がある。定着部材表面が追従することで、凹部のトナーに直接接触して伝熱させることができ、トナーの溶融ムラが発生するのを防止するといった効果が得られる。このような効果を得るためには、弾性層をより低硬度に設計し柔軟性を確保する必要がある。
【００１３】
先に述べたように、定着部材の熱供給能力は、弾性層の熱浸透率、即ち熱伝導率と体積熱容量を高く設計することで向上させることができる。これらの熱物性は弾性層における充填剤の含有量を増加させることにより向上させることができる。しかし、当該領域における充填剤の添加量の増加は、弾性層の硬度をも上昇させてしまうこととなる。従来から、弾性層に含有させる充填剤の性質に応じて弾性層中の充填剤の含有量を定着部材の硬度の上昇を抑えるべく適宜調整することは行われてきていた。しかし、今後の電子写真画像形成プロセスのより一層の高速化並びに小型化と、使用環境の多様化を考慮すると、上記した２つの相反する課題を従来よりも一層高いレベルで解決し得る構成が必要となる。
【００１４】
先の特許文献２においては、弾性層中の充填剤の体積％をＸ、カーボンナノチューブの体積％をＹとしたとき、１０Ｘ＋３Ｙ＜７５０、３Ｘ＋３０Ｙ＞１７０、及びＹ＞０．１を満たすことを特徴とする定着ベルトが提案されている。
縦軸にＹ％、横軸にＸ％を取ったグラフにおける、これらの式で画定される領域を図１０に示す。そして、特許文献２に係る発明は、充填剤とカーボンナノチューブの添加量を制御することで硬度の上昇抑制と熱伝導性の向上の両立を指向している。
【００１５】
ところが、本発明者らの検討によれば、特許文献２の開示に基づいて、熱伝導率を高く設計してなる定着部材は、紙の凹凸への追従性、すなわち、柔軟性が損なわれるという課題があることを見出した。
【００１６】
また、本発明者らの更なる検討の結果、定着部材に、十分な柔軟性を付与するためには、弾性層中の充填剤およびカーボンナノチューブの配合量が、３Ｘ＋３０Ｙ＜１７０となるように、すなわち、図１０における斜線領域にあるようにすることが必要であるとの結論を得た。
【００１７】
すなわち、柔軟性を確保しつつ、熱伝導性の良好な定着部材を得るためには、弾性層中の充填剤およびカーボンナノチューブの配合量を、図１０における斜線部分の領域に留めつつ、伝熱性能の向上を図る必要がある。
【００１８】
そこで、本発明の目的は、柔軟でありながら、熱浸透率が大きな弾性層を有する定着部材を提供することにある。
【００１９】
また、本発明の他の目的は、平滑度が低く凹凸の大きな被記録体に対しても、良好にトナーを定着させることのできる定着装置、および電子写真画像形成装置を提供することにある。
【課題を解決するための手段】
【００２０】
本発明者らは、定着部材の柔軟性と高い伝熱性能とを、より高いレベルでの両立を実現すべく検討を重ねた。その結果、従来の構成では達成できていなかったものと思われる、高い熱浸透率と柔軟性を確保した弾性層を有する定着部材を得られることを見出した。本発明はこのような知見に基づくものであり、以下の手段によって課題を解決する。
【００２１】
本発明によれば、基材、弾性層および離型層を有する電子写真用の定着部材であって、該弾性層がシリコーンゴム、無機充填剤、および気相成長法炭素繊維を含有し、
該弾性層中の無機充填剤の体積配合割合をＸ（％）、気相成長法炭素繊維の体積配合割合をＹ（％）としたとき、下記式（１）、式（２）および式（３）の関係を満たし、且つ気相成長法炭素繊維の繊維長と繊維径の比であるアスペクト比が、５０以上である定着部材が提供される：
３Ｘ＋３０Ｙ≦１７０    ・・・（１）
２５≦Ｘ≦５０          ・・・（２）
０．５≦Ｙ≦３．１      ・・・（３）。
【００２２】
また本発明によれば、上記の定着部材と、該定着部材の加熱手段とを具備している定着装置が提供される。
【００２３】
更に、本発明によれば、上記に記載の定着装置を具備している電子写真画像形成装置が提供される。
【発明の効果】
【００２４】
本発明によれば、再生紙のような凹凸の大きな被記録材に対する部材表面の追従性を確保しつつ、熱浸透率の高い弾性層を有する定着部材が得られる。
【００２５】
また、本発明によれば、トナーの溶融ムラを抑制しつつも、トナーならびに被記録材に対して充分な熱を安定して付与することのできる定着装置を得ることができる。
【００２６】
更に本発明によれば、多様な被記録材に対し、高精細な画像を安定して提供することのできる電子写真画像形成装置を得ることができる。
【図面の簡単な説明】
【００２７】
【図１】本発明に係る定着部材の横断面模式図である。
【図２】本発明に係る定着部材の表面付近の断面模式図である。
【図３】本発明に係る定着部材の弾性層を形成する工程の一例の説明図である。
【図４】本発明に係る定着部材の離型層を形成する工程の一例の説明図である。
【図５】本発明に係る定着部材の離型層を形成する工程の一例の説明図である。
【図６】本発明に係る定着装置の一例の断面図である。
【図７】本発明に係る定着装置の一例の断面図である。
【図８】本発明に係る電子写真画像形成装置の一例の断面図である。
【図９】本発明に係る弾性層材料の走査型電子顕微鏡（ＳＥＭ）写真の一例である。
【図１０】特許文献２の発明に係る数式が表すグラフである。
【発明を実施するための形態】
【００２８】
本発明にかかる定着部材について以下に具体的な構成に基づき説明する。
【００２９】
（１）定着部材の構成概略
本発明の詳細について図面を用いて説明する。
図１は、本発明に係る電子写真用定着部材の一態様を示す概略横断面模式図であり、１はベルト形状を有する定着部材（定着ベルト）であり、２はローラ形状の定着部材（定着ローラ）を示している。一般に基材自体が変形することにより、定着ニップを形成して用いられる場合に定着ベルトと呼ばれ、基材自体はほとんど変形せず、弾性層の弾性変形で定着ニップを形成する場合に定着ローラと呼ばれる。
図１において、３は基材、４は基材３の周面を被覆している弾性層、６は離型層である。離型層６は、弾性層４の周面に接着層５により固定されている場合がある。
【００３０】
また、図２は、定着部材の表面付近の層構成を拡大し、断面を模式的に表した図である。図２において４は弾性層であり、４ａはベース材としてのシリコーンゴム、４ｂは無機充填剤、４ｃは気相成長法炭素繊維を示している。これら弾性層を構成する各成分については後に詳述する。
【００３１】
図２に示すように、弾性層４中には、無機充填剤４ｂの間を橋渡しするような形で、互いに絡まった気相成長法炭素繊維４ｃが存在している。本発明にかかる定着部材においては、このように、無機充填剤４ｂ同士が、気相成長法炭素繊維４ｃによって橋かけされることによって伝熱路が形成されているものと考えられる。そのため、熱伝導と硬度とを上昇させる充填剤の添加総量（体積割合）を抑え、過度な硬度上昇を招くことなく、優れた熱供給能力を備えた定着部材とすることができる。
５は接着層を示しており、６は離型層を示している。これらの層の形成方法についても後に詳述する。
【００３２】
以下、定着部材における各層について説明し、その利用方法について述べる。
【００３３】
（２）基材
基材３としては、例えばアルミニウム、鉄、ステンレス、ニッケルなどの金属や合金、ポリイミドなどの耐熱性樹脂が用いられる。
定着部材がローラ形状である場合、基材３には、芯金が用いられる。芯金の材質としては、例えば、アルミニウム、鉄、ステンレスなどの金属や合金が挙げられる。このとき芯金の内部が中空状であっても定着装置での加圧に耐える強度を有していれば良い。また、中空状の場合には内部に熱源を設けることも可能となる。
定着部材が、ベルト形状を有する場合には、基材３としては、例えば電鋳ニッケルスリーブやステンレススリーブ、ポリイミドなどからなる耐熱樹脂ベルト等が挙げられる。ベルト内面には耐磨耗性や断熱性などの機能を付与するための層（不図示）が更に設けられることがある。また外面には弾性層との接着性等の機能を付与するための層（不図示）が更に設けられることがある。
【００３４】
（３）弾性層、及びその製造方法
弾性層４は、定着時にトナーを押しつぶさず、紙の繊維の凹凸に追従する柔軟性を有する弾性を定着部材に担持させる層として機能する。
かかる機能を発現させる上で、弾性層４は、ベース材としてシリコーンゴムやフッ素ゴム等の耐熱性ゴムを用いることが好ましく、中でも付加硬化型シリコーンゴムを硬化させたものとすることが好ましい。
【００３５】
（３−１）付加硬化型シリコーンゴム
図２において、４ａを構成するのが付加硬化型シリコーンゴムである。
一般に、付加硬化型シリコーンゴムは、不飽和脂肪族基を有するオルガノポリシロキサンと、ケイ素に結合した活性水素を有するオルガノポリシロキサン、および架橋触媒として白金化合物が含まれている。
【００３６】
不飽和脂肪族基を有するオルガノポリシロキサンの例は以下のものを含む。
・分子両末端が、（Ｒ１）２Ｒ２ＳｉＯ１／２で表され、中間単位が（Ｒ１）２ＳｉＯおよびＲ１Ｒ２ＳｉＯで表される直鎖状オルガノポリシロキサン；
・中間単位にＲ１ＳｉＯ３／２乃至ＳｉＯ４／２が含まれる分岐状オルガノポリシロキサン。
ここでＲ１はケイ素原子に結合した、脂肪族不飽和基を含まない１価の非置換または置換炭化水素基を表す。具体例は、以下のものを含む。
・アルキル基（例えば、メチル基、エチル基、プロピル基、ブチル基、ペンチル基、ヘキシル基等）；
・アリール基（フェニル基等）；
・置換炭化水素基（例えば、クロロメチル基、３−クロロプロピル基、３，３，３−トリフルオロプロピル基、３−シアノプロピル基、３−メトキシプロピル基等）。
【００３７】
特に、合成や取扱いが容易で、優れた耐熱性が得られることから、Ｒ１の５０％以上がメチル基であることが好ましく、すべてのＲ１がメチル基であることが特に好ましい。
【００３８】
また、Ｒ２はケイ素原子に結合した不飽和脂肪族基を表しており、ビニル基、アリル基、３−ブテニル基、４−ペンテニル基、５−ヘキセニル基が例示され、合成や取扱いが容易で、架橋反応も容易に行われることから、ビニル基が好ましい。
【００３９】
また、ケイ素に結合した活性水素を有するオルガノポリシロキサンは、白金化合物の触媒作用により、不飽和脂肪族基を有するオルガノポリシロキサン成分のアルケニル基との反応によって架橋構造を形成させる架橋剤である。
ケイ素原子に結合した水素原子の数は、１分子中に平均３個を越える数である。
ケイ素原子に結合した有機基としては、不飽和脂肪族基を有するオルガノポリシロキサン成分のＲ１と同じ範囲である非置換または置換の１価の炭化水素基が例示される。特に、合成および取扱いが容易なことから、メチル基が好ましい。
ケイ素に結合した活性水素を有するオルガノポリシロキサンの分子量は特に限定されない。
【００４０】
また、当該オルガノポリシロキサンの２５℃における粘度は、好ましくは１０ｍｍ２／ｓ以上１００，０００ｍｍ２／ｓ以下、さらに好ましくは１５ｍｍ２／ｓ以上１，０００ｍｍ２／ｓ以下の範囲である。粘度をこれらの範囲に限定するのは、保存中に揮発して所望の架橋度や成形品の物性が得られないということがなく、また合成や取扱いが容易で、系に容易に均一に分散させることができるからである。
【００４１】
シロキサン骨格は、直鎖状、分岐状、環状のいずれでも差支えなく、これらの混合物を用いてもよい。特に合成の容易なことから、直鎖状のものが好ましい。Ｓｉ−Ｈ結合は、分子中のどのシロキサン単位に存在してもよいが、少なくともその一部が、（Ｒ１）２ＨＳｉＯ１／２単位のような分子末端のシロキサン単位に存在することが好ましい。 
【００４２】
付加硬化型シリコーンゴムとしては、不飽和脂肪族基の量が、ケイ素原子１モルに対して０．１モル％以上、２．０モル％以下であるものが好ましい。特には、０．２モル％以上、１．０モル％以下が好ましい。
【００４３】
（３−２）充填剤について
弾性層４は、定着部材の伝熱特性の向上、及び補強性、耐熱性、加工性、導電性等の付与のために充填剤を含む。そして、本発明にかかる弾性層は、充填剤として、無機充填剤および気相成長法炭素繊維を含む。
【００４４】
（３−２−１）無機充填剤
弾性層の伝熱特性を向上させるために、無機充填剤としては高熱伝導性、及び高体積熱容量を有するものであることが好ましい。具体的には、無機物、特に金属、金属化合物等を挙げることができる。
【００４５】
伝熱特性を向上させる目的で用いられる無機充填剤の具体例を以下に挙げる。なお、これらは単独であるいは２種以上を混合して用いることができる。・炭化ケイ素；窒化ケイ素；窒化ホウ素；窒化アルミニウム；アルミナ；酸化亜鉛；酸化マグネシウム；シリカ；銅；アルミニウム；銀；鉄；ニッケル；金属珪素等。
【００４６】
特に、弾性層の熱容量を向上させるために、３．０［ＭＪ／ｍ３・Ｋ］以上の体積熱容量を有する無機充填剤は、好適に用いられる。このような無機充填剤の具体例としては、アルミナ、酸化マグネシウム、酸化亜鉛、鉄、銅、ニッケルを主成分とする充填剤が挙げられる。これらの体積熱容量を以下に示す。
アルミナ：３．０３［ＭＪ／ｍ３・Ｋ］、
酸化マグネシウム：３．２４［ＭＪ／ｍ３・Ｋ］、
酸化亜鉛：３．０２［ＭＪ／ｍ３・Ｋ］、
鉄：３．４８［ＭＪ／ｍ３・Ｋ］、
銅：３．４３［ＭＪ／ｍ３・Ｋ］、
ニッケル：３．９８［ＭＪ／ｍ３・Ｋ］。
【００４７】
上記で挙げた無機充填剤の平均粒径としては、弾性層形成用の材料混合物中における分散性の観点から、１〜５０μｍ、特には、５〜３０μｍが好ましい。
ここで、弾性層中の無機充填剤の平均粒径は、フロー式粒子像分析装置（商品名：ＦＰＩＡ−３０００；シスメックス株式会社製）で求めるものとする。
具体的には、弾性層から切り出したサンプルを磁器製のるつぼに入れ、窒素雰囲気中で１０００℃に加熱し、ゴム成分を灰化させ除去する。この段階で、るつぼ中には、サンプル中に含まれていた無機充填剤及び気相成長法炭素繊維が存在している。次いで、このるつぼを空気雰囲気下で１０００℃に加熱し、気相成長法炭素繊維を燃焼させる。その結果、るつぼ中には、サンプルに含まれていた無機充填剤のみが残る。るつぼ中の無機充填剤を乳鉢と乳棒を用いて１次粒子となるように解砕したのち、これを水に分散させて、試料液を調製する。この試料液を、上記フロー式粒子像分析装置に投入し、装置内で撮像セル内に導入し通過させ、無機充填剤を静止画像として撮影する。
平面に投影された無機充填剤の粒子像（以下、「粒子投影像」ともいう）と等しい面積を有する円（以下、「等面積円」ともいう）の直径を、当該粒子像にかかる無機充填剤の直径とする。そして、１０００個の無機充填剤の等面積円を求め、それらの算術平均値を、無機充填剤の平均粒径とする。
また、無機充填剤は、球状、粉砕状、針状、板状、ウィスカ状などの形状を有するものが用いられる。
中でも、弾性層形成用の材料混合物中における分散性の観点、及び、弾性層への充填剤への添加による硬度上昇を抑制するためには、弾性層中における弾性層との接触面積が相対的に小さくなるような形状を有する無機充填剤が特に好適に用いられる。このような形状の具体例としては、球状の無機充填剤が挙げられる。より具体的には、任意に選択した１０００個の無機充填剤の粒子の各々について、その投影像における最小長さ（Ｌｍｉｎ）に対する最大長さ（Ｌｍａｘ）の比［（Ｌｍａｘ）／（Ｌｍｉｎ）］を求めたときに、それらの算術平均値が、１〜２のものが、好適に用いられる。なお、ここで、粒子の投影像が、真円の場合には、Ｌｍａｘ＝Ｌｍｉｎとなり、その比は、１となる。
例えば、後述する実施例で用いた高純度真球状アルミナ（商品名：アルナビーズＣＢ−Ａ２５ＢＣ）粒子１０００個についての上記（Ｌｍａｘ）／（Ｌｍｉｎ）の算術平均値は、１．１であった。
【００４８】
（３−２−２）気相成長法炭素繊維
弾性層４は、充填剤として、上記した無機充填剤に加えて、更に、熱伝導性確保の観点から、気相成長法炭素繊維（Ｖａｐｏｒ  Ｇｒｏｗｎ  Ｃａｒｂｏｎ  Ｆｉｂｅｒ）を含有する。
【００４９】
図２において、４ｃが、気相成長法炭素繊維である。
気相成長法炭素繊維は、炭化水素と水素を原料とし、加熱炉内において気相で熱分解反応させ、触媒微粒子を核に繊維状に成長させたものである。繊維径、繊維長は原料及び触媒の種類・大きさ・組成、反応温度・気圧及び時間などによって制御され、反応後、熱処理によって黒鉛構造を更に発達させた物が知られている。繊維の径方向は複層構造になっており、グラファイト構造が筒状に積層された形状を有している。平均繊維径は８０〜２００ｎｍ、平均繊維長は５〜１５μｍのものが一般的である。
ここで、弾性層中の気相成長法炭素繊維の平均繊維径及び平均繊維長は、以下の方法により求められるものである。
すなわち、弾性層からカミソリ等を用いて所定量（例えば、１０ｇ程度）のサンプルを切り出す。これを磁器製のるつぼに入れ、窒素雰囲気下、６００℃で１時間程度加熱して、弾性層中の樹脂、ゴム等の有機物成分を灰化させて除去する。窒素雰囲気下での焼成では、炭素繊維は分解されず、るつぼ中に残渣成分として残っている。
この残渣成分中の炭素繊維を無作為に１０００本選択し、走査型電子顕微鏡（商品名：ＪＳＭ−５９１０Ｖ、日本電子株式会社製）を用いて３万倍の倍率で観察し、デジタル画像解析ソフト（商品名：Ｑｕｉｃｋ Ｇｒａｉｎ Ｓｔａｎｄａｒｄ（クイック  グレイン  スタンダード）、イノテック社製）を用いて、それらの繊維長及び繊維端部における繊維径を測定した。そして、各々の炭素繊維の繊維長及び繊維径の算術平均値を平均繊維長及び平均繊維径とする。
【００５０】
気相成長法炭素繊維は、繊維の長手方向に１２００Ｗ／（ｍ・Ｋ）程度と非常に高い熱伝導率を有する。そのため、弾性層中の無機充填剤間を橋掛けすることで弾性層内に熱流路を効率的に形成することができる。これにより、弾性層中の充填剤量を抑えつつ、弾性層全体の熱伝導率を飛躍的に向上させることができる。
【００５１】
ここで、気相成長法炭素繊維を弾性層中に多量に添加した場合、弾性層の硬度が上昇する。
一方、アスペクト比が５０未満の気相成長法炭素繊維は、無機充填剤間の橋掛け構造を十分に構築することが困難となる。その結果、熱伝導率を確保するためには多量に添加する必要があり、弾性層の硬度上昇を招来する。
そこで、本発明にかかる気相成長法炭素繊維は、繊維長と繊維径の比（繊維長／繊維径）であるアスペクト比が、５０以上である気相成長法炭素繊維を用いる。このことにより、弾性層中の含有量を、弾性層の硬度を大きく上昇させることのない範囲に抑えつつ、弾性層の熱伝導性を効果的に向上させることが可能となる。
気相成長法炭素繊維のアスペクト比の上限としては、特に制約されるものではないが、気相成長法炭素繊維の製造上の制約から、５００程度である。また、安定的に製造・供給可能な範囲としては１００程度が上限とされる。従って、本発明に係る気相成長法炭素繊維の好ましいアスペクト比としては、５０以上、１００以下である。
そして、かかる気相成長法炭素繊維は、例えば、「ＶＧＣＦ」および「ＶＧＣＦ−Ｓ」（いずれも商品名、昭和電工株式会社製）として市販されている。
なお、「ＶＧＣＦ」は、平均繊維径：１５０ｎｍ、平均繊維長：９μｍ、アスペクト比：６０である。
また、「ＶＧＣＦ−Ｓ」は、平均繊維径：１００ｎｍ、平均繊維長：１０μｍ、アスペクト比：１００である。
【００５２】
（３−２−３）他の充填剤
充填剤としては他に、補強性や耐熱性、加工性、導電性等の特性を付与させる目的で、微量ながらシリカ（ＳｉＯ２）や酸化鉄（Ｆｅ２Ｏ３）、カーボンブラック（Ｃ）等を含むことがある。
【００５３】
（３−２−４）含有量
上記充填剤については、弾性層中の無機充填剤の体積配合割合をＸ（％）、気相成長法炭素繊維の体積配合割合をＹ（％）としたときに、ＸおよびＹが、下記式（１）を満たすことで、過度に充填剤を添加せずに弾性層の柔軟性を確保可能となる。
３Ｘ＋３０Ｙ≦１７０      ・・・（１）
また、Ｘが下記式（２）の条件を満たすことで、弾性層に一定の体積熱容量を確保することが可能となる。
２５≦Ｘ≦５０      ・・・（２）
さらに、気相成長法炭素繊維のアスペクト比を５０以上としつつ、Ｙが下記式（３）の条件を満たすことで、気相成長法炭素繊維の添加量を抑えながら、弾性層の熱伝導率を確保することができる。
０．５≦Ｙ≦３．１    ・・・（３）      
上記式（１）、式（２）および式（３）に係る条件を全て満たす弾性層は、紙の凹凸に対する追従性或いは柔軟性を確保しつつも、良好な熱伝導率と体積熱容量を両立可能となり、紙表面の凹部に形成されたトナー像に対しても効率的に熱供給が可能となる。
【００５４】
（３−２−５）充填剤の体積熱容量の測定方法
充填剤の体積熱容量は定圧比熱（Ｃｐ）と真密度（ρ）の積により求めることができ、それぞれの値は下記の装置で求めることができる。
・定圧比熱（Ｃｐ）・・・示差走査熱量測定装置（商品名：ＤＳＣ８２３ｅ；メトラー・トレド株式会社製）
具体的には、サンプル用のパン及びリファレンス用のパンとして、アルミニウム製のパンを用いる。まずブランク測定として、両方のパンが空の状態で、１５℃で１０分定温の後、１１５℃まで１０℃／分の昇温速度で昇温し、１１５℃で１０分定温させるプログラムで測定を実施する。次に定圧比熱が既知である約１０ｍｇの合成サファイアを基準物質に用い、同じプログラムで測定を行なう。次いで、リファレンスのサファイアと同量の約１０ｍｇの測定サンプル（充填剤）をサンプルパンにセットし、同じプログラムで測定を実施する。これらの測定結果を上記示差走査熱量測定装置に付属の比熱解析ソフトウェアを用いて解析し、５回の測定の算術平均値から、２５℃における定圧比熱（Ｃｐ）を算出する。
・真密度（ρ）・・・乾式自動密度計（商品名：アキュピック１３３０−０１；株式会社島津製作所製）
具体的には、１０ｃｍ３の試料セルを用い、セル容積の約８割のサンプル（充填剤）を試料セル内に入れる。サンプルの重量を測定したのち、装置内の測定部にセルをセットし、測定用のガスとしてヘリウムを用い、１０回のガス置換ののち、容積測定を１０回実施する。サンプルの重量と測定された容積から密度（ρ）を算出する。
【００５５】
（３−３）弾性層の厚さ
定着部材の表面硬度への寄与、並びにニップ幅確保の観点から、弾性層の厚さは適宜設計可能である。定着部材がエンドレスベルト形状を有する場合には、定着装置に組み込んだときに、定着部材を加圧部材にそって変形させ、より広いニップ幅を確保することができるように、弾性層は比較的薄くすることが好ましい。具体的には、弾性層の厚みを１００μｍ以上５００μｍ以下とすることが好ましく、特には、２００μｍ以上４００μｍ以下とすることが好ましい。
一方、定着部材がローラ形状を有する際には、基材が剛体であり、ニップ幅を弾性層の変形によって稼ぐことが好ましい。そのため、弾性層の厚みの好ましい範囲は、３００μｍ以上１０ｍｍ以下、特には、１ｍｍ以上５ｍｍ以下である。
【００５６】
（３−４）弾性層の製法
弾性層は金型成型法や、ブレードコート法、ノズルコート法、リングコート法等の加工法が、特開２００１−６２３８０号公報や特開２００２−２１３４３２号公報等において広く知られている。これらの方法により基材の上に担持された混和物を加熱・架橋することで弾性層を形成することができる。
【００５７】
図３は基材３上に弾性層４を形成する工程の一例であり、所謂リングコート法を用いる方法を説明するための模式図である。
未架橋状態のベース材（本例では付加硬化型シリコーンゴム）中に充填剤をそれぞれ計量配合し、遊星式万能混合機等を用いて、十分に混合・脱泡された弾性層形成用の原料混和物を、シリンダポンプ７に充填し、圧送することで該原料混和物の供給ノズル８を経て塗工ヘッド９から基材３の周面に塗布する。
塗布と同時に基材３を図面右方向に所定の速度で移動させることで、該原料混和物の塗膜１０を基材３の周面に形成することが出来る。
該塗膜の厚みは、塗工ヘッド９と基材３とのクリアランス、該原料混和物の供給速度、基材３の移動速度、などによって制御することが出来る。
基材３上に形成された該原料混和物の塗膜１０は、電気炉などの加熱手段によって一定時間加熱して、架橋反応を進行させることにより、弾性層４とすることができる。
【００５８】
（４）離型層及びその製造方法
離型層６としては、主にフッ素樹脂、例えば、以下に例示列挙する樹脂が用いられる。・テトラフルオロエチレン−パーフルオロ（アルキルビニルエーテル）共重合体（ＰＦＡ）、ポリテトラフルオロエチレン（ＰＴＦＥ）、テトラフルオロエチレン−ヘキサフルオロプロピレン共重合体（ＦＥＰ）等。
上記例示列挙した材料中、成形性やトナー離型性の観点からＰＦＡが好ましい。
形成手段としては、特に限定されないが、チューブ状に成形したものを被覆する方法や、フッ素樹脂の微粒子を直接、乃至は、溶媒中に分散塗料化されたものを弾性層表面にコーティング後、乾燥・溶融し焼き付ける方法などが知られている。
フッ素樹脂離型層の厚みは、１０μｍ以上５０μｍ以下、更には３０μｍ以下とするのが好ましく、弾性層の１０％以下の厚みに設計することが好ましい。このような厚みとすることで、積層した際に弾性層の柔軟性を維持し、定着部材としての表面硬度が高くなりすぎることを抑制できる。
【００５９】
（４−１）フッ素樹脂チューブ被覆による離型層形成
フッ素樹脂チューブはＰＦＡ等の熱溶融タイプのフッ素樹脂を用いる場合においては、一般的な方法で作成することができる。例えば、熱溶融タイプのフッ素樹脂ペレットを、押出成形機を用いてフィルム等に成形する。
フッ素樹脂チューブの内面は、予め、ナトリウム処理やエキシマレーザ処理、アンモニア処理等を施すことで、表面を活性化し、接着性を向上させることが出来る。
【００６０】
図４は、弾性層４上に、接着剤１１を介してフッ素樹脂層を積層する工程の一例の模式図である。前述した弾性層４の表面に、接着剤１１を塗布する。接着剤については後に詳述する。接着剤１１の塗布に先立って弾性層４の表面に対して紫外線照射工程を行っても良い。これによって接着剤１１の弾性層４への浸透を抑制することができ、弾性層との反応による、表面硬度の上昇を抑制することができる。また、この紫外線照射工程は弾性層の耐熱温度以下の加熱環境で行なうことで、さらに効率的に実施することも可能である。この接着剤１１の外面に、離型層６としてのフッ素樹脂チューブ１２を被覆し、積層させる。
基材３が形状保持可能な芯金の場合には必要ないが、ベルト形状の定着部材に用いられる樹脂ベルトや金属スリーブのような薄肉の基材を用いる際には、加工時の変形を防ぐために中子１３に外嵌させて保持する。
【００６１】
被覆方法は特に限定されないが、接着剤を潤滑材として被覆する方法や、フッ素樹脂チューブを外側から拡張し、被覆する方法等を用いることが出来る。
被覆後、不図示の手段を用いて、弾性層と離型層との間に残った、余剰の接着剤を、扱き出すことで除去する。扱き出した後の接着層の厚みは、２０μｍ以下であることが好ましい。これ以上に厚くなると、伝熱特性の悪化を招く恐れがある。
次に、電気炉などの加熱手段にて所定の時間加熱することで、接着剤を硬化・接着させ、必要に応じて両端部を所望の長さに加工することで、本発明の定着部材を得ることが出来る。
【００６２】
（４−１−１）接着剤
接着剤は弾性層及び離型層の材質によって適宜選択することが可能であるが、弾性層に付加硬化型シリコーンゴムを用いる際には、接着剤１１として自己接着成分が配合された付加硬化型シリコーンゴムを用いることが好ましい。具体的には、ビニル基に代表される不飽和炭化水素基を有するオルガノポリシロキサンと、ハイドロジェンオルガノポリシロキサンおよび架橋触媒としての白金化合物を含有する。そして、付加反応により硬化する。このような接着剤としては、既知のものを使用することができる。
【００６３】
自己接着成分の例は、以下のものを含む。
・ビニル基等のアルケニル基、（メタ）アクリロキシ基、ヒドロシリル基（ＳｉＨ基）、エポキシ基、アルコキシシリル基、カルボニル基、およびフェニル基からなる群から選択される少なくとも１種、好ましくは２種以上の官能基を有するシラン、
・ケイ素原子数が２個以上３０個以下、好ましくは４個以上２０個以下の、環状または直鎖状のシロキサン等の有機ケイ素化合物、
・１価以上４価以下、好ましくは２価以上４価以下のフェニレン構造等の芳香環を１分子中に１個以上４個以下、好ましくは１個以上２個以下含有し、かつ、ヒドロシリル化付加反応に寄与しうる官能基（例えば、アルケニル基、（メタ）アクリロキシ基）を１分子中に少なくとも１個、好ましくは２個以上４個以下含有する、分子中に酸素原子を含んでもよい、非ケイ素系（即ち、分子中にケイ素原子を含有しない）有機化合物。
上記の自己接着成分は単独でも２種以上を組み合わせても使用することができる。  
【００６４】
接着剤中には粘度調整や耐熱性確保の観点から、本発明の趣旨に沿う範囲内において充填剤を添加することができる。
当該充填剤の例は、以下のものを含む。
・シリカ、アルミナ、酸化鉄、酸化セリウム、水酸化セリウム、カーボンブラック等。
このような付加硬化型シリコーンゴム接着剤は市販もされており、容易に入手することができる。
【００６５】
（４−２）フッ素樹脂コーティングによる離型層形成
離型層としてのフッ素樹脂のコーティング加工にはフッ素樹脂微粒子の静電塗工方法や、フッ素樹脂塗料のスプレーコーティングなどの方法を用いることができる。
静電塗工方法を用いる場合には、まず金型内面にフッ素樹脂微粒子の静電塗工を施し、金型をフッ素樹脂の融点以上まで加熱することで、金型内面にフッ素樹脂の薄膜を形成する。この後、内面を接着処理したうえで、基材を挿入し、基材とフッ素樹脂との間に弾性層材料を注型硬化せしめた後、フッ素樹脂ごと脱型することで本発明の定着部材を得ることが出来る。
スプレーコーティングを用いる場合には、フッ素樹脂の塗料を使用する。図５にスプレーコーティング方法の概略図を示す。フッ素樹脂塗料はフッ素樹脂の微粒子が界面活性剤等によって溶媒中に分散された、所謂ディスパージョン液を形成している。フッ素樹脂ディスパージョン液は市販もされており、容易に入手可能である。このディスパージョン液を、不図示の手段によりスプレーガン１４に供給し、空気等のガス圧により霧状に噴霧する。必要に応じてプライマー等により接着処理された弾性層４を有する部材を、スプレーガンに対向する位置に配置し、部材を一定速度で回転させると共に、スプレーガン１４を基材３の軸方向に平行移動させる。これによって、弾性層表面にフッ素樹脂塗料の塗膜１５を一様に形成することができる。このようにフッ素樹脂塗料塗膜１５が形成された部材を、電気炉等の加熱手段を用いてフッ素樹脂塗料膜の融点以上にまで加熱することで、フッ素樹脂離型層を形成することができる。
【００６６】
（５）定着装置
電子写真用加熱定着装置は、一対の加熱されたローラとローラ、フィルムとローラ、ベルトとローラ、ベルトとベルト、といった回転体が圧接されており、電子写真画像形成装置全体としてのプロセス速度、大きさ等の条件を勘案して適宜選択される。
定着装置においては、加熱された定着部材と加圧部材を圧接することで定着ニップＮを形成し、この定着ニップ幅Ｎに未定着トナーＧによって画像が形成された、被加熱体となる被記録材Ｐを挟持搬送させる。これにより、トナー像を加熱、加圧する。その結果、トナー像は溶融・混色され、その後、冷却されることによって被記録材上にトナー像が定着される。
このときの被記録材搬送速度Ｖとの関係から、Ｎ／Ｖにより被記録材が定着ニップの中に滞留する時間であるデュエルタイムＴが算出できる。
特許文献１には、二本のローラに張架された、ベルト形状の定着部材を用いた定着装置が例示されているため、ここではそれ以外の例について、以下、具体例を示して定着装置を説明する。
【００６７】
（５−１）ベルト形状の定着部材を用いた加熱定着装置
図６には本発明に係るベルト形状の電子写真用定着部材を用いた、加熱定着装置の一例における横方向断面模式図を示す。
この加熱定着装置において、１は本発明の一形態となる、定着部材としてのシームレス形状の定着ベルトである。この定着ベルト１を保持するために耐熱性・断熱性の樹脂によって成型された、ベルトガイド部材１６が形成されている。
このベルトガイド部材１６と定着ベルト１の内面とが接触する位置に熱源としてのセラミックヒータ１７を具備する。
セラミックヒータ１７はベルトガイド部材１６の長手方向に沿って成型具備された溝部に嵌入して固定支持されている。セラミックヒータ１７は、不図示の手段によって通電され発熱する。
シームレス形状の定着ベルト１はベルトガイド部材１６にルーズに外嵌させてある。加圧用剛性ステイ１８はベルトガイド１６の内側に挿通してある。加圧部材としての弾性加圧ローラ１９はステンレス芯金１９ａにシリコーンゴムの弾性層１９ｂを設けて表面硬度を低下させたものである。芯金１９ａの両端部を装置に不図示の手前側と奥側のシャーシ側板との間に回転自由に軸受け保持させて配設してある。弾性加圧ローラ１９は、表面性及び離型性を向上させるために表層１９ｃとして、５０μｍのフッ素樹脂チューブが被覆されている。加圧用剛性ステイ１８の両端部と装置シャーシ側のバネ受け部材（不図示）との間にそれぞれ加圧バネ（不図示）を縮設することで、加圧用剛性ステイ１８に押し下げ力を付与している。
これによってベルトガイド部材１６の下面に配設したセラミックヒータ１７の下面と加圧部材１９の上面とが定着ベルト１を挟んで圧接して所定の定着ニップＮが形成される。この定着ニップＮに未定着トナーＧによって画像が形成された、被加熱体となる被記録材Ｐを搬送速度Ｖで挟持搬送させる。これにより、トナー像を加熱、加圧する。その結果、トナー像は溶融・混色され、その後、冷却されることによって被記録材上にトナー像が定着される。
【００６８】
（５−２）ローラ形状の定着部材を用いた加熱定着装置
図７には本発明に係るローラ形状の電子写真用定着部材を用いた、加熱定着装置の一例における横方向断面模式図を示す。
この加熱定着装置において、２は本発明の一形態となる、定着部材としての定着ローラである。この定着ローラ２は基材である芯金３の外周面に弾性層４が形成され、更にその外側に離型層６が形成されている。
定着ローラ２と対向するように加圧部材としての加圧ローラ１９が配されており、不図示の加圧手段により、二つのローラが回転可能に押圧されることで、定着ニップＮが形成されている。
【００６９】
外部加熱ユニット２０は、定着ローラ２をローラ外側から非接触で加熱する。外部加熱ユニット２０は、熱源としてのハロゲンヒータ（赤外線源）２０ａと、ハロゲンヒータ２０ａの輻射熱を効率的に利用するための反射鏡（赤外線反射部材）２０ｂとを有する。
ハロゲンヒータ２０ａは、定着ローラ２と対向して配置され、不図示の手段によって通電し発熱する。これにより、定着ローラ２の表面を直接加熱する。また、ハロゲンヒータ２０ａによる定着ローラ２方向以外の方向に、反射率の高い反射鏡２０ｂが配設される。反射鏡２０ｂは、ハロゲンヒータ２０ａが中に入るように、定着ローラ２と反対側に突出するように湾曲して配設される。これにより、ハロゲンヒータ２０ａからの輻射熱を発散させずに、輻射熱を効率的に定着ローラ２側へ反射させることができる。
【００７０】
本実施形態では、反射鏡２０ｂの形状は通紙方向に対して楕円軌道とし、一方の焦点にハロゲンヒータ２０ａを、もう一方の焦点には定着ローラ２内側の表面付近となるように配置する。これにより、楕円の集光効果を利用することができ、定着ローラ表面近傍に反射光が集光する。
また、定着ローラ２の温度制御手段として、シャッター２０ｃや温度検知素子２０ｄを配し、これら、並びにハロゲンヒータ２０ａを不図示の手段で適切に制御することで、定着ローラ２の表面温度を略均一に制御可能となる。
【００７１】
定着ローラ２および加圧ローラ１９は不図示の手段により基材３または芯金１９ａの端部を通じて回転力が加えられ、定着ローラ２表面の移動速度が被記録体搬送速度Ｖと略等速となるように回転制御されている。この際、回転力は、定着ローラ２及び加圧ローラ１９のどちらかに付与され、もう一方が従動により回転していても良いし、両方に回転力が付与されていても良い。
【００７２】
このように形成された加熱定着装置の定着ニップＮに、未定着トナーＧによって画像が形成された被加熱体となる被記録材Ｐを挟持搬送させる。これにより、トナー像を加熱、加圧する。その結果、トナー像は溶融・混色され、その後、冷却されることによって被記録材上にトナー像が定着される。
【００７３】
（６）電子写真画像形成装置
電子写真画像形成装置の全体構成について概略説明する。図８は本実施の形態に係るカラーレーザープリンタの概略断面図である。
図８に示したカラーレーザープリンタ（以下「プリンタ」と称す）４０は、イエロー（Ｙ）、マゼンタ（Ｍ）、シアン（Ｃ）、ブラック（Ｋ）各色ごとに一定速度で回転する電子写真感光体ドラム（以下「感光体ドラム」と称す）を有する画像形成部を有する。また、画像形成部で現像され多重転写されたカラー画像を保持し、給送部から給送された被記録材Ｐにさらに転写する中間転写体３８を有する。
感光体ドラム３９（３９Ｙ，３９Ｍ，３９Ｃ，３９Ｋ）は、駆動手段（不図示）によって、図８に示すように反時計回りに回転駆動される。
【００７４】
感光体ドラム３９の周囲には、その回転方向にしたがって順に、
感光体ドラム３９表面を均一に帯電する帯電装置２１（２１Ｙ，２１Ｍ，２１Ｃ，２１Ｋ）、
画像情報に基づいてレーザービームを照射し、感光体ドラム３９上に静電潜像を形成するスキャナユニット２２（２２Ｙ，２２Ｍ，２２Ｃ，２２Ｋ）、
静電潜像にトナーを付着させてトナー像として現像する現像ユニット２３（２３Ｙ，２３Ｍ，２３Ｃ，２３Ｋ）、
感光体ドラム３９上のトナー像を一次転写部Ｔ１で中間転写体３８に転写させる一次転写ローラ２４（２４Ｙ，２４Ｍ，２４Ｃ，２４Ｋ）、及び
転写後の感光体ドラム３９表面に残った転写残トナーを除去するクリーニングブレードを有するクリーニングユニット２５（２５Ｙ，２５Ｍ，２５Ｃ，２５Ｋ）が配置されている。
【００７５】
画像形成に際しては、ローラ２６，２７，２８に張架されたベルト状の中間転写体３８が回転するとともに各感光体ドラムに形成された各色トナー像が前記中間転写体３８に重畳して一次転写されることでカラー画像が形成される。
【００７６】
前記中間転写体３８への一次転写と同期するように搬送手段によって被記録材Ｐが二次転写部へ搬送される。搬送手段は複数枚の被記録材Ｐを収納した給送カセット２９、給送ローラ３０、分離パッド３１、レジストローラ対３２を有する。画像形成時には給送ローラ３０が画像形成動作に応じて駆動回転し、給送カセット２９内の被記録材Ｐを一枚ずつ分離し、該レジストローラ対３２によって画像形成動作とタイミングを合わせて二次転写部へ搬送する。
【００７７】
二次転写部Ｔ２には移動可能な二次転写ローラ３３が配置されている。二次転写ローラ３３は、略上下方向に移動可能である。そして、像転写に際しては被記録材Ｐを介して中間転写体３８に所定の圧力で押しつけられる。この時同時に二次転写ローラ３３にはバイアスが印加され中間転写体３８上のトナー像は被記録材Ｐに転写される。
【００７８】
中間転写体３８と二次転写ローラ３３とはそれぞれ駆動されているため、両者に挟まれた状態の被記録材Ｐは、図８に示す左矢印方向に所定の搬送速度Ｖで搬送され、更に搬送ベルト３４により次工程である定着部３５に搬送される。定着部３５では熱及び圧力が印加されて転写トナー像が被記録材Ｐに定着される。その被記録材Ｐは排出ローラ対３６によって装置上面の排出トレイ３７上へ排出される。
【００７９】
そして、図６や図７に例示した、本発明にかかる定着装置を、図８に示した電子写真画像形成装置の定着部３５に適用することにより、消費エネルギーを抑制しつつ、高品位な電子写真画像を提供可能な電子写真画像形成装置を得ることができる。
【実施例】
【００８０】
以下に、実施例を用いてより具体的に本発明を説明する。
（実施例１）
市販の付加硬化型シリコーンゴム原液（商品名：ＳＥ１８８６；東レ・ダウコーニング株式会社製の「Ａ液」及び「Ｂ液」の等量混合液）に対し、無機充填剤として高純度真球状アルミナ（商品名：「アルナビーズＣＢ−Ａ２５ＢＣ」；昭和タイタニウム株式会社製）を、硬化シリコーンゴム層を基準として体積比率で２５％になるように配合した。その後さらに、気相成長法炭素繊維（商品名：「ＶＧＣＦ−Ｓ」；昭和電工株式会社製）を体積比率で２．０％となるように加えて混練し、シリコーンゴム混和物を得た。
【００８１】
ここで、各々の充填剤の体積熱容量（Ｃｐ・ρ）は以下のとおりである。各物性値は２５℃環境下で測定を行なった。
・高純度真球状アルミナ「アルナビーズＣＢ−Ａ２５ＢＣ」：３.０３［ＭＪ／ｍ３・Ｋ］
・気相成長法炭素繊維「ＶＧＣＦ−Ｓ」：３.２４［ＭＪ／ｍ３・Ｋ］
基材として、表面にプライマー処理を施した、内径３０ｍｍ、幅４００ｍｍ、厚さ４０μｍのニッケル電鋳製エンドレススリーブを用意した。尚、一連の製造工程中、エンドレススリーブは、その内部に、図４に示したような中子１３を挿入して取り扱った。
【００８２】
この基材上に、リングコート法で上記シリコーンゴム混和物を厚さ３００μｍに塗布した。得られたエンドレスベルトを２００℃に設定した電気炉中で４時間加熱して、シリコーンゴムを硬化させ弾性層を得た。この弾性層の熱物性値、並びに硬度は、下記の装置を用いて測定することが可能である。各物性値は２５℃環境下で測定を行なった。得られた熱物性値より、下記式（４）を用いて弾性層の熱浸透率ｂが算出できる。
なお、下記式（４）中、ｂは熱浸透率（Ｊ／ｍ２・Ｋ・ｓｅｃ０．５）、λは、熱伝導率（Ｗ／（ｍ・Ｋ））、Ｃｐは定圧比熱（Ｊ／（ｇ・Ｋ））、ρは、密度（ｇ／ｍ３）を表す。また、「Ｃｐ・ρ」の項は、単位体積当たりの熱容量（＝体積熱容量；Ｊ／ｍ３・Ｋ）を表している。
その結果、弾性層の熱浸透率ｂは１．８５［Ｊ／（ｍ２・Ｋ・ｓｅｃ０．５）］となり、硬度Ｈは１０°となった。結果を表１−１に示す。
ｂ＝（λ・Ｃｐ・ρ）１／２          ・・・（４）
・定圧比熱（Ｃｐ）：示差走査熱量測定装置（商品名：ＤＳＣ８２３ｅ；メトラー・トレド株式会社製）
測定は、ＪＩＳ  Ｋ  ７１２３「プラスチックの比熱容量測定方法」に則って行う。サンプル用のパン及びリファレンス用のパンとして、アルミニウム製のパンを用いる。まずブランク測定として、両方のパンが空の状態で、１５℃で１０分定温の後、１１５℃まで１０℃／分の昇温速度で昇温し、１１５℃で１０分定温させる温度プログラムで測定を実施する。次に定圧比熱が既知である約１０ｍｇの合成サファイアを基準物質に用い、上記の温度プログラムで測定を行なう。次いで、弾性層から切り出した、縦２０ｍｍ、横２０ｍｍ、厚さ２５０μｍの測定サンプル（以下、単に「測定サンプル」ともいう）の約１０ｍｇをサンプルパンにセットし、上記の温度プログラムで測定を実施する。これらの測定結果を上記示差走査熱量測定装置に付属の比熱解析ソフトウェアを用いて解析し、５回の測定の算術平均値から、２５℃における定圧比熱（Ｃｐ）を算出する。
・密度（ρ）：乾式自動密度計（商品名：アキュピック１３３０−０１；株式会社島津製作所製）
１０ｃｍ３の試料セルを用い、セル容積の約８割の測定サンプルを破砕したものを試料セル内に入れる。試料の重量を測定したのち、装置内の測定部にセルをセットし、測定用のガスとしてヘリウムを用い、１０回のガス置換ののち、容積測定を１０回実施する。試料の重量と測定された容積から密度（ρ）を算出する。
・熱伝導率（λ）：周期加熱法熱物性測定装置（商品名：ＦＴＣ−１；アルバック理工株式会社製）を用いて、ＩＳＯ２２００７−３に準拠した方法で熱拡散率（α）を計測し、λ＝α・Ｃｐ・ρ  より熱伝導率（λ）を導出
サンプルを８×１２ｍｍの面積で切り出して準備し、装置の測定部に測定サンプルを設置して熱拡散率（α）の測定を行う。５回の測定の算術平均値から得られた熱拡散率（α）と、先に求めた定圧比熱（Ｃｐ）及び密度（ρ）から、λ＝α・Ｃｐ・ρの関係により、熱伝導率（λ）を算出する。
・硬度（Ｈ）：マイクロゴム硬度計（商品名：ＭＤ−１  ｃａｐａ  ＴＹＰＥ−Ａ；高分子計器株式会社製）を用いて、サンプル厚みが２ｍｍ以上になるように重ねて測定。
【００８３】
このエンドレスベルトの表面を周方向に２０ｍｍ／ｓｅｃの移動速度で回転させながら、表面から１０ｍｍの距離に設置した紫外線ランプを用いて、弾性層に対し紫外線照射を行なった。紫外線ランプには、低圧水銀紫外線ランプ（商品名：ＧＬＱ５００ＵＳ／１１；ハリソン東芝ライティング株式会社製）を用い、大気雰囲気中１００℃で５分間の照射を行なった。
【００８４】
室温まで冷却した後、当該エンドレスベルトの、弾性層の表面に、付加硬化型シリコーンゴム接着剤（商品名：ＳＥ１８１９ＣＶ；東レ・ダウコーニング社製の「Ａ液」及び「Ｂ液」の等量混合液）を厚さがおよそ２０μｍ程度になるように略均一に塗布した。
【００８５】
次いで、内径２９ｍｍ、厚み２０μｍのフッ素樹脂チューブ（商品名：ＫＵＲＡＮＦＬＯＮ−ＬＴ；倉敷紡績株式会社製）を図４に示すように積層した。その後、フッ素樹脂チューブの上からベルト表面を均一に扱くことにより、過剰の接着剤を弾性層とフッ素樹脂チューブの間から十分に薄くなるように扱き出した。
【００８６】
そして、当該エンドレスベルトを２００℃に設定した電気炉にて１時間加熱することで接着剤を硬化させて当該フッ素樹脂チューブを弾性層上に固定した。得られたエンドレスベルトの両端部を切断し、幅が３４１ｍｍの定着ベルトを得た。
【００８７】
この定着ベルトの切断面について、弾性層部分を走査型電子顕微鏡（ＳＥＭ）により観察した際の画像を図９に例示する。無機充填剤として配合したアルミナ粒子の間を気相成長法炭素繊維が橋掛けすることで弾性層中に熱流路が形成されている様子が観察される。
【００８８】
この定着ベルトを、カラーレーザープリンタ（商品名：Ｓａｔｅｒａ  ＬＢＰ５９１０；キヤノン株式会社製）の定着装置ユニットに図６のように装着した。この定着ユニットをカラーレーザープリンタ本体に搭載し、電子写真画像を形成して、得られた電子写真画像の定着性と溶融ムラについて、下記の方法に基づき評価した。その結果、表１−１に示した通り、極めて高品位な電子写真画像が得られた。
【００８９】
評価方法は以下のとおりである。
（定着性の評価方法）
擦り試験は、紙に対してトナーがどれだけ強固に定着しているかを評価する方法であり、定着部材からトナーへの熱供給能力の高さの指標となる。
定着ベルトを装着したカラーレーザープリンタを、温度１０℃湿度５０％の環境下、入力電圧１００Ｖにて、定着性評価画像を５０枚連続して定着する。紙は、Ａ４サイズの再生紙（商品名：リサイクルペーパー  ＧＦ―Ｒ１００；キヤノン株式会社製、厚さ９２μｍ、坪量６６ｇ／ｍ２、古紙配合率７０％、ベック平滑度２３秒（ＪＩＳ  Ｐ８１１９準拠した方法で計測））を用いる。定着性評価画像とは２×２ドットのチェッカーフラッグパターンのハーフトーンをブラックトナー単色で構成された５ｍｍ×５ｍｍのパッチ画像を紙面内に９ヶ所配置した画像である。
【００９０】
印字後、この５０枚の中から所定枚数（１，１０，２０，５０枚目）のサンプルを抜き取る。そのサンプルの画像形成面上にシルボン紙（商品名：ダスパーＫ−３；小津産業株式会社製）を介して所定重量（２００ｇ）のおもりを載せた状態で画像形成面を５往復摺擦させ、その摺擦の前後での、画像の反射濃度を測定する。反射濃度の測定には濃度計（商品名：ＲＤ９１８；グレタグマクベス社製）を用いた。
濃度低下率は、
（擦る前の濃度−擦った後の濃度）／擦る前の濃度×１００（％）
として算出した。
定着性が最も良い、即ち全く評価画像が欠落しない時の濃度低下率は０％である。その逆に定着性が最も悪い、即ち評価画像がすべて欠落してしまう時は１００％となる。濃度低下率の値が大きいほど、定着性が悪いことを示す。
【００９１】
トナー定着性の数値の目安としては、温度１０℃湿度５０％環境下において濃度低下率が３０％以上のとき、通常使用環境下においてトナー像が紙から欠落する可能性がある。濃度低下率が２０％以上３０％未満のときは、通常使用環境下では問題は発生しないが画像面を強く折り曲げるとトナー像が紙から欠落する可能性がある。濃度低下率が１０％以上２０％未満のときは、通常使用環境下では問題は発生しないが、画像面が強く摺擦された際にトナー像の濃度低下が発生する可能性がある。濃度低下率１０％未満である場合、通常使用環境下において濃度低下等の問題が発生しない。
【００９２】
そのため本定着性評価の判定は紙面内９ヶ所の画像の濃度低下率を求め、それらの中での最も悪い値を採用して、下記の基準にて評価した。そして、表１−１及び表１−２の「定着性」の項目に、各実施例及び各比較例について、濃度低下率の最も悪い値及び評価ランクを記載した。
評価ランク
Ａ：濃度低下率が１０％未満、
Ｂ：濃度低下率が１０％以上２０％未満、
Ｃ：濃度低下率が２０％以上３０％未満、
Ｄ：濃度低下率が３０％以上。
【００９３】
（溶融ムラの評価方法）
紙上に形成されたトナー像を定着させたあとの、トナーの溶融状態を観察することで定着部材の紙凹凸への追従性の指標とすることができる。
【００９４】
定着ベルトを装着したカラーレーザープリンタを、温度１０℃湿度５０％の環境下、入力電圧１００Ｖにて、溶融ムラ評価画像を１０枚連続して定着する。紙は定着性評価に用いたものと同様のものを用いる。溶融ムラ評価画像とは、シアントナーとマゼンタトナーを１００％濃度で形成された１０ｍｍ×１０ｍｍのパッチ画像を、紙面中央部付近に配置した画像である。
【００９５】
溶融ムラの目安としては、２色が形成された画像部で十分に熱と圧力が加わることでトナーが溶融し混色する。特に紙凹凸の凹部において、熱が加わっていても圧力が加わっていない場合には、トナーの粒界が定着後に残存するため、十分に混色しない状態で溶融ムラを生ずる。定着部材が凹凸に十分追従できない場合には、凸部は圧力が加わり混色するものの、凹部においては混色が不十分となる。そのため本評価の判定は画像形成域の溶融状態を観察することで確認した。
【００９６】
印字後、１０枚目のサンプルを抜き取り、画像形成部を光学顕微鏡で観察し溶融ムラを評価した。評価基準は以下のとおりである。（表１−１及び表１−２の「溶融ムラ」参照）。
評価ランク
Ａ：紙繊維の凹部においてもトナー粒界がほぼ見えず、凹部凸部共に混色している状態、
Ｂ：紙繊維の凹部において一部トナー粒界が観察されるものの、凹部凸部共におおむね混色している状態、
Ｃ：紙繊維の凸部のみが混色され、凹部ではトナー粒界が多く観察される状態
【００９７】
（実施例２乃至実施例２３および比較例１乃至比較例５）
シリコーンゴム混和物中の、各種充填剤（無機充填剤、気相成長法炭素繊維）の種類及び量を、表１−１及び表１−２に記載したように変更した。それ以外は、実施例１と同様にして定着ベルトを調製し、熱物性および硬度について評価した。弾性層の熱浸透率ｂ、及び弾性層の硬度Ｈを表１−１及び表１−２に示す。
【００９８】
尚、実施例１０乃至２３および比較例１乃至５においては、各々下記の充填剤（無機充填剤、気相成長法炭素繊維）を用いた。各々の体積熱容量（Ｃｐ・ρ）と共に記す。
・実施例１０乃至１６：気相成長法炭素繊維（商品名：「ＶＧＣＦ」；昭和電工株式会社製）：３.２４［ＭＪ／ｍ３・Ｋ］；
・実施例１７：酸化マグネシウム（商品名：スターマグＵ；林化成株式会社製）：３.２４［ＭＪ／ｍ３・Ｋ］；
・実施例１８：酸化亜鉛（商品名：ＬＰＺＩＮＣ−１１；堺化学工業株式会社製）：３.０２［ＭＪ／ｍ３・Ｋ］；
・実施例１９：鉄粉末（商品名：ＪＩＰ  Ｓ−１００；ＪＦＥスチール株式会社製）：３．４８［ＭＪ／ｍ３・Ｋ］；
・実施例２０：銅粉末（商品名：Ｃｕ−ＨＷＱ；福田金属箔紛工業株式会社製）：３．４３［ＭＪ／ｍ３・Ｋ］；
・実施例２１：ニッケル粉末（商品名：Ｎｉ−Ｓ２５−３５；福田金属箔紛工業株式会社製）：３．９８［ＭＪ／ｍ３・Ｋ］；
・実施例２２：シリカ（商品名：ＦＢ−７ＳＤＣ；電気化学工業株式会社製）：１．７２［ＭＪ／ｍ３・Ｋ］；
・実施例２３、比較例５：金属珪素粉末（商品名：Ｍ−Ｓｉ３００；株式会社関東金属製）：１．６６［ＭＪ／ｍ３・Ｋ］；
・比較例１乃至比較例５：気相成長法炭素繊維（商品名：「ＶＧＣＦ−Ｈ」；昭和電工株式会社製）：３．２４［ＭＪ／ｍ３・Ｋ］。
【００９９】
また、比較例１で作成した定着ベルトを、実施例１と同様にカラーレーザープリンタに搭載し、評価用の電子写真画像を形成した。得られた電子写真画像の定着性と溶融ムラについて評価した結果、溶融ムラの評価ランクはＡであった。しかしながら、弾性層の熱浸透率が低いため、定着性は画像の濃度低下率が３７％と大きく低下し、評価ランクはＤであった。
【０１００】
一方、比較例３で作成した定着ベルトを同様に画質評価したところ、定着性は４％で、評価ランクはＡであった。しかしながら、溶融ムラに関しては凹部に多くのトナー粒界が観察され、評価ランクＣであった。
【０１０１】
実施例１〜１６及び比較例１〜４の評価結果を表１−１に示す。また、実施例１７〜２３及び比較例５の評価結果を表１−２に示す。
【０１０２】
【表１−１】
2014142611.tif 000003
【０１０３】
【表１−２】
2014142611.tif 000004
【産業上の利用可能性】
【０１０４】
ニップ通過時間（デュエルタイム）の短縮に対応するような優れた熱供給能力を有し、多様な被記録材に対応した、紙繊維の凹凸への追従性が高くかつトナーの溶融ムラの低減が可能な定着部材、並びに該定着部材を搭載した定着装置および電子写真画像形成装置を提供できる。
【符号の説明】
【０１０５】
１    定着部材（定着ベルト）
２    定着部材（定着ローラ）
３    基材
４    弾性層
４ａ  ベース材（シリコーンゴム）
４ｂ  無機充填剤
４ｃ  気相成長法炭素繊維
５    接着層
６    離型層
【図１】
2014142611.tif 000005
【図２】
2014142611.tif 000006
【図３】
2014142611.tif 000007
【図４】
2014142611.tif 000008
【図５】
2014142611.tif 000009
【図６】
2014142611.tif 000010
【図７】
2014142611.tif 000011
【図８】
2014142611.tif 000012
【図１０】
2014142611.tif 000013
【図９】
2014142611.tif 000014